(57)【特許請求の範囲】
【請求項１】
セルロース系材料から、セルロースナノファイバーを形成する方法であって、
溝（１１０）によって隔てられた刃（１１０）の構成を有するステーター及びロータープレート（１０６、１０４）を有する第１の機械的リファイナー（１００）で、前記セルロース系材料を処理して、前記第１のリファイナーによって第１のＳＥＬをもたらすことと、
それに続き、溝によって隔てられた刃の構成であって、前記第１のリファイナーの前記構成とは異なる構成を有するステーター及びロータープレートを有する第２の機械的リファイナーで、前記セルロース系材料を処理して、前記第２のリファイナーによって第２のＳＥＬをもたらすことと、
を含み、
前記第１のＳＥＬが、前記第２のＳＥＬよりも大きく、
前記第１のリファイナーの前記プレートの刃幅：溝幅の比が、前記第２のリファイナーの前記プレートの刃幅：溝幅の比よりも大きい方法。
【請求項２】
前記第１のＳＥＬが前記第２のＳＥＬよりも２〜４０倍大きい、請求項１に記載の方法。
【請求項３】
前記第１のＳＥＬが約１．５〜約８．０Ｊ／ｍの範囲である、請求項１に記載の方法。
【請求項４】
前記第１のリファイナー（１００）の前記プレート上の溝（１１０）によって隔てられた刃（１０８）の前記構成によって、前記第２のリファイナーの前記プレート上の溝によって隔てられた刃の前記構成のもたらすＣＥＬよりも短いＣＥＬをもたらす、請求項１に記載の方法。
【請求項５】
前記第１のリファイナーの前記プレートの前記刃幅：溝幅の比が１．０以上であり、前記第２のリファイナーの前記プレートの前記刃幅：溝幅の比が１．０以下である、請求項１に記載の方法。
【請求項６】
前記第１のリファイナーの前記刃の幅が３．０ｍｍ以上であり、前記第１のリファイナーの前記刃の幅が２．０以下である、請求項４に記載の方法。
【請求項７】
前記第１のリファイナーによる前記処理を、前記第２のリファイナーによる前記処理よりも遅いｒｐｍで行う、請求項１に記載の方法。
【請求項８】
前記セルロースナノファイバーの繊維長が、約０．２ｍｍ〜約０．５ｍｍになるまで、前記第２のリファイナーによる前記処理を続ける、請求項１に記載の方法。
【発明の詳細な説明】
【技術分野】
【０００１】
関連出願
本願は、２０１４年５月７日に提出された仮出願第６１／９８９，８９３号と、２０１４年１０月２２日に提出された仮出願第６２／０６７，０５３号に基づく優先権を主張するものであり、これらの仮出願はいずれも、参照により本明細書に組み込まれる。
【０００２】
本発明は広くは、セルロース系パルプの処理の分野に関し、より具体的には、ナノセルロースファイバー（本文献では、ミクロフィブリル化繊維、ミクロフィブリル、及びナノフィブリルとしても知られる）を調製するために、セルロース系パルプを処理することに関する。本文献におけるこのばらつきにかかわらず、本発明は、実際の物理的寸法とは無関係に、ミクロフィブリル化繊維、ミクロフィブリル、及びナノフィブリルに適用可能である。
【背景技術】
【０００３】
ナノフィブリル化セルロースは、木材とポリマーの複合材における補強材として、紙、板紙、及びその他の基材用のバリアコーティングとして、並びに空隙度と結合度に依存する特性を制御するための製紙用添加剤として有用であることが示されている。
【０００４】
従来、クラフト、ソーダ、又はサルファイト蒸解方法を用いて製造する化学パルプは、塩素を含む漂白剤で漂白されてきた。塩素は、非常に有効な漂白剤であるが、塩素漂白方法から出る廃液は、それらの方法の副生成物として生成される塩化物を大量に含む。これらの塩化物は、処理装置を腐食させやすいので、漂白設備を構築する際には、高価な材料を使用する必要がある。加えて、漂白設備廃液中の塩素化有機物の環境への潜在的影響に関する懸念も存在する。他の既知の前処理方法には、パルプを脱リグニン化、すなわち漂白するために、オゾン、過酸化物、及び酸素のような酸素系化合物が含まれる。
【０００５】
しかしながら、パルプの漂白とその他の前処理は、ナノセルロースファイバーの解繊とは別であり、それ自体は、ナノセルロースファイバーを解繊させるものではない。典型的には、更なる機械的リファイニング又はホモジナイズが必要とされ、リファイニング方法は概して、高濃度と低濃度に分けられ、この濃度は、検討するパルプスラリーの固形分を指す。低濃度リファイニングは概して、２〜６重量％の固体からなる。機械的リファイニングでは、セルロースファイバーを機械的かつ物理的に叩解して小断片にするのに、多大なエネルギーが必要となる。必要とされるエネルギーは、リファイナー自体に関わる多くの変数と、リファイニングするパルプ混合物と、リファイナーの刃又はプレートの構成が複雑に組み合わさったものである。よく知られている理論の１つによれば、比エッジ負荷（ＳＥＬ）は、リファイニング「強度」の有用な尺度である。ＳＥＬでは、リファイナープレートが１回回転する間に繊維に「加わる」衝撃の回数と強度の両方を考慮する。衝撃の回数（速度）は、刃の構成と関係があり、１回転当たりの切れ刃長（ＣＥＬ）の合計と回転速度によって与えられる。このような衝撃の強度は、繊維に伝わるエネルギー、すなわち「正味」電力消費と関係があり、総投入電力から無付加電力を減じること、すなわち（ｐ−ｐ０）によって与えられる。すなわち、ＳＥＬは、バーの単位長さ当たりにおいて、バーを横断するごとに消費される有効エネルギーと定義することができる。その数学的定義は、下記の等式に示されており、その式中、Ωは、リファイナーの回転速度であり、その他の項は、上で定義したとおりである。
【０００６】
ＳＥＬ＝（ｐ−ｐ０）／Ω×ＣＥＬ
ＳＥＬは、ワット秒／メートル（Ｗｓ／ｍ）又は等価のジュール／メートル（Ｊ／ｍ）という単位で与えられる。
【０００７】
ナノサイズのセルロースフィブリルを実現するには、多段階式のホモジナイズ若しくはリファイニング、又はホモジナイズとリファイニングの両方が必要とされることが多い。例えば、鈴木らの米国特許第７，３８１，２９４号には、１０回以上、及び３０〜９０回にも及ぶリファイニング処理を必要とする複数工程式のリファイニング方法が記載されている。それらのリファイニング処理又はリファイニング段階では、同じ条件を用いても、別々の条件を用いてもよい。鈴木らによって説明されている方法は概して、多くの回数のリファイナー処理によって、長さが０．２ｍｍ以下の繊維を製造し、その結果、圧送動作とリファイニング動作の両方において、比エネルギー消費量が非常に多くなる。鈴木の教示では、衝撃の強度が考慮されず、ＳＥＬが算出されない。
【０００８】
第２の例は、Pandeらの米国特許出願公開第２０１４／００５７１０５号によって提供されており、この例では、繊維の長さをあまり短縮させることなく、流体力学的表面積を増大させるために、繊維を１回以上の段階でリファイニングする。
【０００９】
セルロース系パルプを処理する改良型方法、特に、ナノフィブリルを製造するのに必要なエネルギーを削減した改良型方法を実現させることができれば、有益であろう。また、いくつかの用途では、繊維が長い方が好ましい。
【発明の概要】
【００１０】
ナノフィブリル化セルロースをリグノセルロース材料から工業的に有意な量で単離する新規方法を開発した。この方法では、先行技術と比べて、ナノフィブリル化セルロースを製造するのに必要なエネルギーを有意に低下させる一連の特有な機械的処理を用いる。
【００１１】
一態様では、本発明は、セルロースナノファイバー（セルロースナノフィブリル又はＣＮＦとして、ナノフィブリル化セルロース（ＮＦＣ）として、及びミクロフィブリル化セルロース（ＭＦＣ）としても知られている）をセルロース系材料から調製する改良型方法であって、
溝によって隔てられた刃の構成を有するステータープレートとロータープレートとを有する第１の機械的リファイナーでセルロース系材料を処理して、その第１のリファイナーによって、第１の初期ＳＥＬをもたらすことと、
それに続き、溝によって隔てられた刃の構成であって、第１のリファイナーの構成とは異なる構成を有するステーター及びロータープレートを有する第２の機械的リファイナーで、上記のセルロース系材料を処理して、その第２のリファイナーによって、第２の初期ＳＥＬをもたらすことと、
を含み、
第１の初期ＳＥＬが第２の初期ＳＥＬよりも大きい方法を含む。
【００１２】
いくつかの実施形態では、第１のリファイナーを稼働させることによってもたらされるＳＥＬは、第２のリファイナーを稼働させることによってもたらされるＳＥＬよりも約２〜４０倍大きく、例えば、約５〜３０倍大きいか、又は約６〜２０倍大きい。いくつかの実施形態では、第１の初期ＳＥＬは、約１．５〜約８．０Ｊ／ｍ、例えば約２．０〜約５．０Ｊ／ｍの範囲であり、第２のリファイナーの初期ＳＥＬは概して、１．５Ｊ／ｍ未満、例えば、１．０Ｊ／ｍ未満、又は約０．０５〜約０．９５Ｊ／ｍである。
【００１３】
いくつかの実施形態では、第１のリファイナーのプレート上の溝によって隔てられた刃の構成のＣＥＬは、第２のリファイナーのプレート上の溝によって隔てられた刃の構成のＣＥＬよりも短い。これらの刃と溝は本質的に幅を有する。いくつかの実施形態では、第１のリファイナーのプレートの刃幅：溝幅の比は、第２のリファイナーのプレートの刃幅：溝幅の比よりも大きい。例えば、第１のリファイナープレートの刃幅：溝幅の比は、１．０超であってよく、第２のリファイナープレートの刃幅：溝幅の比は、１．０未満であってよい。
【００１４】
本発明によれば、上記の方法によって調製したセルロースナノファイバーが組み込まれた紙製品も提供する。
【００１５】
本発明の更なる態様は、上記の方法のいずれかによって製造したセルロースナノファイバーを用いて製造した紙製品である。このような紙製品の特性（空隙度、平滑度、及び強度など）は、改善されている。
【００１６】
本発明の更なる態様は、長さの中央値がいくらか長くなっている繊維、例えば０．２ｍｍ超、好ましくは約０．２ｍｍ〜約０．４ｍｍである繊維の製造である。
【００１７】
その他の利点及び特徴は、下記の詳細な説明から明らかである。
【００１８】
本明細書に組み込まれるとともに、本明細書の一部を形成する添付の図面は、いくつかの態様において本発明を例示するものであり、また、説明文とともに、本発明の原理を説明する役割を果たす。図面においては、明確にする目的で、線、層、及び領域の厚みが誇張されている場合がある。
【図面の簡単な説明】
【００１９】
【図１】図１は、木材のようなセルロース系繊維の構成成分のいくつかを示す概略説明図である。
【図２】図２Ａ〜図２Ｆは、本発明によるディスクリファイニングにおいて有用な各種ディスクプレート構成の図である。
【図３】図３Ａ〜図３Ｆは、本発明によるディスクリファイニングにおいて有用な各種ディスクプレート構成の図である。
【図４】図４は、所与の微細繊維率レベル又はフィブリル化セルロース品質を実現するのに必要なエネルギーに、プレートパターンと高い第１段階比エッジ負荷が及ぼす作用を示すグラフである。
【図５】図５は、本発明の一実施形態による微細繊維率（％）と繊維長との関係を示すグラフである。
【図６Ａ】図６Ａは、紙製品とその特性のデータ結果のグラフである。
【図６Ｂ】図６Ｂは、紙製品とその特性のデータ結果のグラフである。
【図７Ａ】図７Ａは、紙製品とその特性のデータ結果のグラフである。
【図７Ｂ】図７Ｂは、紙製品とその特性のデータ結果のグラフである。
【図８】図８は、紙製品とその特性のデータ結果のグラフである。
【図９】図９は、紙製品とその特性のデータ結果のグラフである。
【図１０】図１０は、紙製品とその特性のデータ結果のグラフである。
【図１１】図１１は、紙製品とその特性のデータ結果のグラフである。
【００２０】
当業者であれば、添付の図面に照らしながら読めば、好ましい実施形態の下記の詳細な説明から、本発明の各種態様が明らかになるであろう。
【発明を実施するための形態】
【００２１】
別段の定めのない限り、本明細書で用いられている技術用語及び科学用語はいずれも、本発明が属する分野の当業者によって一般に理解される意味と同じ意味を有する。本明細書に記載されたものと同様又は同等のいずれかの方法及び材料を、本発明の実施又は試験において使用することができるが、本明細書では、好ましい方法及び材料が記載されている。本明細書で引用されている参照文献はいずれも、文献、学術論文、米国又はその他の国の公開特許出願、米国又はその他の国の発行済み特許、及びいずれかの他の参照文献を含め、それぞれ参照により、その引用参照文献に示されているあらゆるデータ、表、図、及びテキストを含め、その全体が組み込まれる。
【００２２】
本発明を特徴付けるために用いる数字の範囲、測定値、及びパラメーター、例えば、角度、成分の量、ポリマーの分子量、反応条件（ｐＨ、温度、変化レベルなど）、物理的寸法などは、可能な限り正確に報告されているが、必ず近似値であり、これらは本質的に、各測定値に由来する不正確性を含む。このため、本明細書及び特許請求の範囲で用いられているように、程度の範囲を表す全ての数は、いずれの場合も、「約」という用語で修飾されているものとして理解されたい。いずれの数字範囲にも、その範囲の上限と下限の間のあらゆる考え得る付加的な小範囲が含まれるものと理解されたい。すなわち、３０〜９０単位の範囲は、例えば、３５〜５０単位、４５〜８５単位、及び４０〜８０単位などを開示している。別段の定めのない限り、パーセントは、ｗｔ／ｗｔ％である。
【００２３】
セルロース系材料
「セルロース系材料」の主成分であるセルロースは、地球上で最も一般的な有機化合物である。綿のセルロース含有率は約９０％であり、木材のセルロース含有率は、木材の種類に応じて、約４０〜５０％である。「セルロース系材料」には、天然のセルロース供給源と、部分的又は完全に脱リグニン化した供給源が含まれる。それに限らないが、木材パルプが一般的なセルロース系材料供給源である。
【００２４】
図１は、木材の構成成分のいくつかの説明を示しており、左上の完全な木から始まり、上の段を右に進み、図示されているように、徐々に断面が拡大されていき、右上の細胞構造図に至る。この拡大方法は、下の細胞壁構造に進み、この細胞壁構造では、Ｓ１、Ｓ２、及びＳ３は各種の二次膜を表しており、Ｐは一次膜であり、ＭＬは中層を表している。下の段を左に進むと、左下のセルロース鎖まで拡大が続く。これらの図は、高さ１０メートルであってよい木から、ミリメートル（ｍｍ）サイズの年輪、マイクロメートル（μｍ）サイズの細胞構造、ナノメートル（ｎｍ）単位の寸法のミクロフィブリル及びセルロース鎖まで、１０桁ずつ縮尺が変動している。いくつかの木材の細胞壁のフィブリルマトリックス構造では、セルロースポリマーの長いフィブリルが、５及び６員の多糖、ヘミセルロース、並びにリグニンと結合している。
【００２５】
図１に示されているように、セルロースは、β（ｌ−４）−グリコシド結合で縮合したＤ−グルコース単位に由来するポリマーである。この結合形式は、デンプン、グリコーゲン、及びその他の炭水化物に見られるα（ｌ−４）−グリコシド結合とは異なる。したがって、セルロースは、デンプンとは異なり、直鎖ポリマーであり、らせん又は分岐は存在せず、その分子は、グルコース残基のエクアトリアルコンフォメーションの助けを借りて、長く伸びているうえに、かなり堅い棒状のコンフォメーションをとる。１本の鎖のグルコース分子における複数のヒドロキシル基が、その鎖又はその鎖に隣接する鎖の酸素原子と水素結合を形成し、それらのセルロース鎖を並べた状態でしっかりつなげて、エレメンタリーナノフィブリルを形成する。セルロースナノフィブリル（ＣＮＦ）は、ミクロフィブリルとして知られる更に大きいフィブリルにおいて、同様につながっており、ミクロフィブリルは、図１に示されているように、マトリックスにおいて、束又は集合体で同様につながっている。これらのフィブリル及び集合体は、セルロース系材料に高い引張強度をもたらし、この強度は、植物細胞に剛性を付与する細胞壁において重要である。
【００２６】
上述のように、多くの木材は、その細胞壁にリグニンも含み、それにより、木材の色が濃くなる。したがって、多くの木材パルプは、紙及び他の多くの製品用にパルプを白くするために、漂白されている。リグニンは、セルロース繊維をつなぎ合わせる３次元ポリマー物質であり、セルロース繊維自体の中にも分布している。リグニンは主に、植物の強度と剛性を担っている。
【００２７】
工業用途では、セルロースは、主に木材パルプ及び綿から得られ、主に板紙及び紙で使用される。しかしながら、更に微細なセルロースナノフィブリル（ＣＮＦ）又はミクロフィブリル化セルロース（ＭＦＣ）は、木本植物から単離すると、多種多様な製品での新たな用途が見出される。例えば、ナノセルロースファイバーは更に、従来のパルプの場合のように、紙及び板紙の産業で有用性が見出されている。しかしながら、その剛性及び強度特性は、従来のパルプの用途を越えて、無数の用途が見出されている。セルロースナノファイバーには、他の材料を上回る多くの利点がある。すなわち、セルロースナノファイバーは天然かつ生分解性のものであり、それにより、多くの既存のナノ材料及びナノ系よりも、毒性が低下し、「寿命到達」時の選択肢が広くなり、その表面の化学的性質が十分理解されているとともに、生態系を含む多くの既存の系と適合し、工業的に拡張可能である。例えば、ナノセルロースファイバーを含めることによって、コーティング、バリア、及びフィルムを強化できる。ガラス、鉱物、セラミック、又は炭素繊維を従来用いる場合がある複合材及び強化材は、代わりに、ナノセルロースファイバーを好適に用いることができる。
【００２８】
これらのナノファイバーは、その広い表面積によって、液体を吸収及び吸液するのに非常に適する繊維となり、これは、衛生製品、医療製品、食品パッケージ、及び油回収作業に有用な特性である。ナノセルロースファイバーは、化粧品、医療品、及び食品での用途が見出される、なめらかでクリーミーなゲルを形成することもできる。
【００２９】
一般的なパルプ化及び漂白方法
木材を、主に製紙に使われるパルプに変換する。パルプは、スラリー化又は懸濁してから、スクリーンに付着させて、１枚の紙を形成できる木材繊維を含む。パルプ化の技法には主に、機械パルプ化と化学パルプ化という２つのタイプがある。機械パルプ化では、木材を個々の繊維に物理的に分離する。化学パルプ化では、木材チップを薬液で消化して、リグニンの一部を可溶化し、それによって、リグニンを除去できるようにする。一般的に用いられている化学パルプ化方法としては、（ａ）サルフェート（別名「クラフト」）方法、（ｂ）サルファイト方法、及び（ｃ）ソーダ方法が挙げられる。これらの方法は、Smook, Gary A., Handbook for Pulp & Paper Technologists, Tappi Press, 1992という文献（特に第４章）、及び"Overview of the Wood Pulp Industry," Market Pulp Association, 2007という論文で十分に説明されているので、本明細書で説明する必要はない。クラフト方法は、最も一般的に用いられているものであり、木材チップを水酸化ナトリウム及び硫化ナトリウムの水溶液で消化することを含む。パルプ化方法で作られた木材パルプは通常、繊維塊に分離して、洗浄する。
【００３０】
パルプ化方法後の木材パルプの色は濃い。このパルプは、消化中に除去されなかった残留リグニンを含むからである。このパルプは、パルプ化において化学修飾されて、発色団を形成している。白い紙の製造と、ナノセルロース又はＭＦＣへの更なる加工に適したパルプにするように、パルプの色を明るくするために、パルプに対しては、必須ではないが、典型的には漂白作業を施し、この漂白作業には、パルプの脱リグニン化と増白が含まれる。脱リグニン化工程の従来の目的は、セルロースファイバーを破壊せずに、リグニンの色を除去することである。化合物又は方法が、セルロース構造を分解せずに、リグニンを選択的に除去できることは、本文献では「選択性」という。
【００３１】
一般的なＭＦＣ方法
ナノセルロース又はフィブリル化セルロースを製造する一般化方法が、国際公開第２０１３／１８８，６５７号に開示されており、この国際公開は、参照により、その全体が本明細書に組み込まれる。
【００３２】
この方法は、繊維を摩砕してほぐす、いずれかのタイプのミル又は装置で、木材パルプを機械的に叩解する工程を含む。このようなミルは、当該業界において周知であり、バレービーター、シングルディスクリファイナー、ダブルディスクリファイナー、コニカルリファイナー（広角型と狭角型の両方を含む）、円筒型リファイナー、ホモジナイザー、マイクロフルイダイザー、及びその他の類似の粉砕又は摩砕装置が挙げられるが、これらに限らない。これらの機械的リファイナー装置は、例えば、Smook, Gary A., Handbook for Pulp & Paper Technologists, Tappi Press, 1992という文献（特に１３章）で十分に説明されているので、本明細書では詳しく説明する必要はない。Ｔａｐｐｉ標準法Ｔ２００（ｓｐ２０１０）には、ビーターを用いて、パルプを機械的に処理する手順が記載されている。機械的叩解方法は、装置のタイプにかかわらず、概して、本文献では「リファイニング」と称し、あるいは、総称的に「細砕」と称することもある。
【００３３】
ダブルディスクリファイナー及びコニカルリファイナーを含むディスクリファイナーは、最も一般的なリファイナー装置に入る。ディスクリファイナーは、少なくとも１つの他のプレート（「ステーター」ともいう）に対して回転可能である１つ又は２つのプレート（「ローター」ともいう）を備える。各種リファイナープレートについて記載しているいくつかの特許としては、Chaneyの米国特許第５，４２５，５０８号、Gingrasの米国特許第５，８９３，５２５号、Matthewの米国特許第７，７７９，５２５号が挙げられる。ディスクリファイナーのいくつかの例としては、Beloit DD 3000、Beloit DD 4000、又はアンドリッツ社のリファイナーが挙げられる。コニカルリファイナーのいくつかの例としては、Sunds JC01、Sunds JC02、及びSunds JC03というリファイナーが挙げられる。プレートは、図２Ａ〜２Ｆ及び３Ａ〜３Ｆに示されているように、多種多様な構成でバーと溝を有する。バーと溝は、概ね径方向に延びているが、典型的には、厳密な半径線に対して約１０〜２０度の角度（ａとして示されることが多い）で延びている。いくつかの構成では、バーと溝は、途切れがなく（例えば図２Ａ、２Ｄ、３Ｄ、及び３Ｅ）、別の実施形態では、「行き止まり」の流路を作るように、バーは、互い違いに配置されていて、パルプがバーの摩砕エッジの上を越えるようになっており（例えば図２Ｂ、２Ｃ、及び２Ｅ）、場合によっては、パルプを「行き止まり」から上方に導く傾斜又はテーパーエッジを有する（例えば図２Ｅ）。いくつかの実施形態では、バーと溝は、湾曲していてもよく（例えば図３Ｄ）、あるいは、ジグザグになっていてもよい（例えば図３Ｅ及び３Ｆ）。溝は、途切れがなくても、途切れていてもよい（例えば図３Ｆ）。いくつかの実施形態では、バーと溝は、ピッチ（円弧距離当たりのバー／溝の数）が変動してよく、典型的には、ピッチは次第に大きくなっていき、中心に近いほど、溝幅は広くなり、外縁に近いほど、溝が増え、幅も狭くなる（例えば図３Ａ〜３Ｃ）。
【００３４】
バー（刃ともいう）の高さと幅、及び溝幅などの寸法は、図２Ｆに最もよく示されている。バーの高さは典型的には、２〜１０ｍｍの範囲であり、バー／刃幅は典型的には、１〜６ｍｍである。溝幅は典型的には、１〜６ｍｍの範囲である。刃幅の溝幅に対する比は、０．３〜約４、より典型的には約０．５〜２．０に及ぶことができる。ディスクの直径は、約１８インチ（４６ｃｍ）〜約４２インチ（１０７ｃｍ）の範囲であることができるが、２４インチ（６１ｃｍ）ディスクが一般的なサイズである。構成にかかわらず、あらゆるリファイナーディスク又はコーンの重要な特性は、１回転のうちに示される切れ刃長（ＣＥＬ）の合計であり、これは、バーの数と角度、及びバーを含む扇形の半径差から算出する。幅の狭いバーを多く有する微細な刃ほど、ＣＥＬが大きくなり、逆に、幅の広いバーが少ない粗い刃ほど、ＣＥＬが小さくなる。
【００３５】
繊維長が短いほど、微細繊維率は向上する。図５は、このことを示している。いずれかの好適な値、例えば少なくとも８０％の微細繊維率をエンドポイントとして選択してよい。代替的なエンドポイントとしては、例えば７０％の微細繊維率、７５％の微細繊維率、８５％の微細繊維率、９０％の微細繊維率などを挙げてよい。同様に、１．０ｍｍ未満、０．５ｍｍ未満、又は０．４ｍｍ未満というエンドポイント長を用いてよく、これらの値または中間値のうちのいずれかを用いた範囲であってよい。上記のいずれかの所与の長さに関しては、長さは、平均長（長さ加重平均が最も一般的である）、長さの中央値（５０％の十分位数）、又はいずれかの他の十分位数の長さ（９０％未満、８０％未満、７０％未満など）としてよい。
【００３６】
方法の間、いくつかの手段のうちのいずれかによって、リファイニングの程度をモニタリングしてよい。Ｔａｐｐｉ標準法Ｔ２７１  ｏｍ−０２（２００２）には、偏光と、更には各種加重の長さの算出とを用いる方法が記載されている。光学機器は、繊維長分布及び微細繊維率に関する連続データを提供することができ、繊維長分布及び微細繊維率のいずれも、リファイニング段階におけるエンドポイントを定義するのに用いることができる。TechPap Morphi Fiber Length Analyzerのように、このような機器は、業界標準の試験機として用いられている。リファイニングによって、繊維長分布が得られ、上記のような機器は、典型的には、繊維長分布と、各種平均長測定値のうちの１つ以上とを記録することができる。
【００３７】
スラリー粘度（パルプ固有粘度とは異なる）も、セルロースファイバーのサイズを小さくする際の機械的処理の有効性をモニタリングするためのエンドポイントとして用いてよい。スラリー粘度は、ブルックフィールド型粘度計によるなど、いずれかの従来の方法で測定してよい。
【００３８】
エネルギー効率の良いＣＮＦリファイニングデザイン
本明細書に開示されている方法は、商業レベルまで規模を拡大するのに十分に高いエネルギー効率を有する。エネルギー消費量は、いずれかの好適な単位で測定してよい。典型的には、電力×時間という単位を使用し、そして、重みに基づき正規化する（例えば、キロワット−時／トン（ＫＷ−ｈ／トン）、馬力−日／トン（ＨＰ−日／トン）、又はいずれかの他の好適な単位）。細砕装置を駆動するモーターによって取り出される電流を測定する電流計は、電力測定値を得る好適な方法の１つである。相対的な比較のために、リファイニング結果のエンドポイント又はエネルギー投入量のいずれかは等しくなければならない。例えば、「エネルギー効率」は、（１）少ないエネルギー消費量で、同じエンドポイント結果（例えばスラリー粘度、繊維長、微細繊維率）を得ること、又は（２）同じエネルギー消費量で、高いエンドポイント結果（例えばスラリー粘度、繊維長、微細繊維率）を得ることのいずれかとして定義する。図４は、本発明の各種実施形態による２段階方法と３段階方法の正味エネルギー曲線を示している。
【００３９】
本明細書で説明しているように、エンドポイント結果は、変化率として表してよく、消費エネルギーは、絶対的尺度である。あるいは、エンドポイントが絶対的尺度であってよく、消費エネルギーを、相対基準で、変化率として表してもよい。更に別の代替形態では、エンドポイントも消費エネルギーも、絶対的尺度として表してよい。この効率概念は、図４に更に示されている。
【００４０】
本発明による処理は、その処理を施さない場合の同様のエンドポイント結果のエネルギー消費量と比べて、エネルギー消費量を少なくとも約２％、少なくとも約５％、少なくとも約８％、少なくとも約１０％、少なくとも約１５％、少なくとも約２０％、又は少なくとも約２５％低減するのが望ましい。換言すると、本発明の方法のエネルギー効率は、少なくとも約２％、少なくとも約５％、少なくとも約８％、少なくとも約１０％、少なくとも約１５％、少なくとも約２０％、少なくとも約２５％、又は少なくとも約３０％改善される。
【００４１】
当該技術分野において知られているように、リファイナーは、無充填時でも、稼働させるのに特定量のエネルギーを要する。パルプ充填時に消費される総エネルギーの方が、関連性の高い尺度であるが、「無充填時の」消費量を差し引いて、リファイニングで消費する正味エネルギーを得ることも可能である。この正味エネルギーは、背景技術で説明したように、比エッジ負荷（ＳＥＬ）の算出に重要である。さらに、リファイニング方法を続けると、時間の経過とともに、ＳＥＬが多少低下していくことが知られている。これにより、初期ＳＥＬ、初期ＳＥＬよりも低い最終ＳＥＬ、及び期間全体における平均ＳＥＬが存在することになる。特に断りのない限り、出願人は、本発明の方法を説明する際に、初期ＳＥＬについて言及する。
【００４２】
機械的リファイナーの特有の配列によって、意外なことに、方法のエネルギー必要量を低下させることができ、それにより、全体的な製造コストが低下することが分かっている。その方法は、パルプ化方法を用いてリグノセルロースマトリックスから単離したセルロース繊維、好ましくは木材繊維のスラリーを処理することを含む。このパルプ化方法は、サルフェート（クラフト）又はサルファイト方法などの化学パルプ化方法であっても、サーモメカニカル方法などの機械パルプ化方法であってもよい。このようなパルプに、本発明によるＣＮＦを各種レベルで加える。
【００４３】
ＣＮＦは概して、機械的リファイニングによって製造する。本発明による方法は、繊維にせん断を加える第１及び第２の機械的リファイナーを含む。それらのリファイナーは、低濃度リファイナーであることができる。せん断力は、繊維の細胞壁を破壊するのを助け、その壁構造内に含まれるフィブリルとナノフィブリルを露出させる。繊維に加わる総累積せん断力が大きくなると、繊維壁構造から解繊したナノフィブリルの濃度が向上する。（図４を参照のこと。）元の繊維構造から所望の量のフィブリルが単離されるまで、機械的処理を続ける。
【００４４】
図２Ａ〜３Ｆを参照すると、機械的ディスクリファイナー１００は、回転プレート、すなわち「ローター」１０４と、固定プレート、すなわち「ステーター」１０６を備える。図３Ｆに示されているように、特に、プレート１０４、１０６は、溝１１０を画定する刃１０８を備える。セルロース系材料は、一方のディスクから、狭くて平らなディスク間空間に流入してから、もう一方のディスクから出ていく。セルロース系材料は、プレート上のバーの相対運動により、その材料に作用するせん断力によって叩解されて、微細で短い繊維となり、狭い間隔で配置された刃の表面によって、圧迫及び解繊される。
【００４５】
ディスクリファイナーとディスクプレートが一実施形態として示されているが、本発明は、ディスクリファイナーに限定されず、コニカルリファイナーも含むことを理解されたい。この関連において、「ディスク」又は「プレート」は、本明細書で使用する場合、ディスクリファイナーの比較的平らな面のみならず、コニカルリファイナーの円錐状の摩砕面も指す。ローターとステーターの態様は、コニカルリファイナーにおいても同様であり、ＣＥＬ及びＳＥＬの概念も同様である。
【００４６】
ホモジナイザー及び超微細グラインダーを含め、高度にフィブリル化されたセルロース（例えばＣＮＦ）を製造するための機械的処理が数多く提案されている。しかしながら、これらの装置を用いてフィブリル化セルロースを製造するのに必要なエネルギー量は非常に高く、多くの用途用に、これらの方法を工業用に適用することの障害となっている。例えば、２つのリファイナーを順次に用いる好ましい方法においては、第１のリファイナーに、刃幅が２．５ｍｍ以下、刃幅の溝幅に対する比が１．０以下のリファイナーディスクプレートを搭載すべき旨が鈴木（背景技術で言及されている米国特許第７，３８１，２９４号）によって教示されている。これらの寸法を有するリファイナーディスクプレートは、低い比エッジ負荷によって特徴付けられるリファイニング条件をもたらす傾向があり、これは、当該技術分野においては、「ブラッシング」リファイニングとしても知られており、セルロースファイバーの水和とゲル化を促す傾向がある。そして、刃幅が２．５ｍｍ以上、刃幅の溝幅に対する比が１．０以上であるリファイナーディスクプレートを第２のリファイナーが有するべきであると鈴木は教示している。これらの寸法を有するリファイナーディスクプレートは、高いＳＥＬによって特徴付けられるリファイニング条件をもたらす傾向があり、これは、当該技術分野においては、「カッティング」リファイニングとしても知られており、セルロースファイバーの短繊維化を促す傾向がある。
【００４７】
鈴木の特許では、リファイニング方法に関してＳＥＬを算出していないが、本出願人は、鈴木の特許の表１から、合理的な仮説とデータを用いて、ＳＥＬを算出した。その結果は、以下の表に示されている。
【００４８】
【表１】
0006622219.tif 000002
【００４９】
すなわち、刃幅を大きくする鈴木の方法によって、第２及びそれ以降の段階において、ＣＥＬは低下し、ＳＥＬは向上する。第１のリファイナーの段階で作られる比較的長い繊維、高膨潤繊維、又はゲル化繊維では、第２のリファイナーの段階を高効率で行うことができない。その理由の１つは、刃を越える回数が比較的少ない中で、繊維ネットワークが高い比負荷を支えることができず、プレート間隔を広くし、印加電力レベルを低くして、すなわち、低電力効率で、第２のリファイナーを稼働させなければならない点である。さらに、繊維を「ブラッシング」したり、又はフィブリル化したりするには、第２のリファイナーのリファイナーディスクの粗くて広い刃幅は効率的ではなく、その結果、稼働時間が長くなり、エネルギー効率も低くなる。このため、フィブリル化セルロースを製造するのに必要な全エネルギーが高く、製造コストが増大する。
【００５０】
本明細書に開示されている概念の下では、初期段階で高いＳＥＬをもたらし、第２及びそれ以降の段階で低いＳＥＬをもたらす構成で、２つ以上のリファイナーを順次に配列する。例えば、刃幅が約２．５ｍｍ超、好ましくは約３ｍｍ超であるディスクプレートを第１のリファイナーに搭載することによって、第１のリファイナーにおいて、高いＳＥＬをもたらすことができる。さらに、いくつかの実施形態では、刃幅の溝幅に対する比は、０．７５超である。第１のリファイナーにおいて、これらの寸法を有するリファイナーディスクプレートは、高い比エッジ負荷によって特徴付けられるリファイニング条件をもたらす傾向があり、これは、当該技術分野において「カッティング」リファイニングとしても知られており、セルロースファイバーの短繊維化を促す傾向がある。この処理段階に存在する繊維は、繊維長分布が小さくて狭く、低膨潤であり、降伏応力が低く、スラリーが圧送しやすくなるとともに、残りの処理方法で処理しやすくなる。この第１段階中、粘度はあまり増大しない。
【００５１】
一方、第２及びそれ以降のいずれかのリファイナーの段階には、例えば、刃幅が狭くなっていくディスクを用いることによって、低いＳＥＬをもたらすプレートを搭載してよい。第２段階には、刃幅が約２．５ｍｍ未満、好ましくは約２ｍｍ以下であり、刃幅の溝幅に対する比が約１．０以下であるディスクを用いてよい。第１のリファイナーから得られる短い繊維長では、それ以降のリファイナーで、第１のリファイナーよりも細かいリファイナーディスク、すなわち、狭い刃幅を用いることが可能になり、詰まる心配も小さくなり、それにより、効率が向上する。第１のリファイナーよりも細かいリファイナーディスクプレートは、第１のリファイナーよりも低い比エッジ負荷で稼働し、繊維をフィブリル化する効率も高い。その結果、高度にフィブリル化されたセルロースの製造時間が短縮する。加えて、刃幅の細かいプレートは、狭い間隔と高い負荷で稼働できるので、エネルギー効率が高くなり、衝突することもない。
【００５２】
方法の初期段階、すなわち、第１のリファイナーで、高いリファイニング強度（例えば高いＳＥＬ）を用いると、総消費エネルギーが少ない。
【００５３】
ＳＥＬ＝（ｐ−ｐ０）／Ω×ＣＥＬ
というＳＥＬに関する式から、初期段階においてＳＥＬを向上させる方法が数多く存在することが分かる。例えば、正味電力が一定とすると、回転速度若しくはＣＥＬ、又はそれらの両方を低下させると、上記の比の値が向上する。したがって、ＳＥＬを向上させる方法の１つは、第１段階において粗いプレートパターン（ＣＥＬは低い）を用いるものである。これには、無負荷エネルギー消費量を低下させることによって、リファイニング効率を高める副次的効果もある場合がある。
【００５４】
第１段階において、強度又はＳＥＬの高いリファイニングを用いると、広葉樹クラフトパルプスラリーの降伏応力も、未リファイニングパルプと比べて２０％も低下する。これにより、流動を開始させるのに必要なエネルギーが低下し、スラリーの流動性が向上するので、圧送エネルギーコストが削減され、リファイナー効率が向上する。先行技術、特に鈴木の特許では、第１のリファイニング段階において、低強度のリファイニングを用いなければならないことが教示されている。しかし、そうすると、望ましくないことに、広葉樹クラフトスラリーの降伏応力が、未リファイニングパルプよりも２３％向上する。その結果、高度にフィブリル化されたセルロースを製造するのに必要なエネルギーに加えて、繊維スラリーをリファイナーに再循環させるのに必要なエネルギーが増大する。
【００５５】
第１のリファイナーにおいて、広いリファイナー刃幅と高いＳＥＬを用いることは、高度にフィブリル化されたセルロースを製造するのに必要な時間とエネルギーが軽減されることを意味する。詰まり又は衝突なしに、リファイナーディスクプレートに充填することができ、それ以降のリファイナー段階において、先行技術で可能なフィブリル化プレートパターンよりも、微細かつ効率的なフィブリル化プレートパターンを実現できる。
【００５６】
本発明によれば、第１段階のＳＥＬは、第２及びそれ以降の段階のＳＥＬよりも高くなければならない。例えば、本出願人の方法では、第１段階のＳＥＬは、１回の操作全体において、約５．０〜約０．５Ｊ／ｍの範囲である。操作中にＳＥＬが低下することから、第１段階の開始時又は初期ＳＥＬは、１．０超、例えば約１．５〜約８．０Ｊ／ｍ又は約２．０〜約５．０Ｊ／ｍであってよく、第２又はそれ以降の段階の開始時又は初期ＳＥＬは、１．０Ｊ／ｍ未満（約０．０５〜約０．９５Ｊ／ｍ又は約０．１〜約０．８Ｊ／ｍなど）であってよい。
【００５７】
前記と異なり、第１段階の初期ＳＥＬは、第２及びそれ以降の段階の初期ＳＥＬよりも著しく高くなければならない。いくつかの実施形態では、第１段階の初期ＳＥＬは、それ以降の段階の初期ＳＥＬよりも２〜４０倍、例えば、それ以降の段階の初期ＳＥＬよりも５〜３０倍又は６〜２０倍高い。
【００５８】
ＳＥＬのこれらの相対的な差を実現する方法の１つは、ディスクプレートの刃と溝の構成を変えて、切れ刃長（ＣＥＬ）を変更することによるものである。刃又はバーが多くて狭い「微細な」プレートよりも、刃が少なくて幅広の「粗い」リファイナープレートの方が、刃幅の溝幅に対する比が大きく、ＣＥＬが短い。ＣＥＬ以外の条件が比較的一定のままである場合、第１段階においてＣＥＬが短いプレートを、それ以降の段階においてＣＥＬが長いプレートを用いるリファイニング方法は、エネルギー効率を高める。同様に、刃幅：溝幅の比以外の条件が比較的一定のままである場合、第１段階において刃幅：溝幅の比が大きいプレートを、それ以降の段階において刃幅：溝幅の比が小さいプレートを用いるリファイニング方法は、エネルギー効率を高める。
【００５９】
いくつかの実施形態では、第１のリファイナーのプレートの刃幅：溝幅の比は１．０超であり、第２のリファイナーのプレートの刃幅：溝幅の比は１．０以下である。いくつかの実施形態では、第１のリファイナーの刃幅は２．５ｍｍ超であり、第２のリファイナーの刃幅は２．５ｍｍ未満である。例えば、第１のリファイナーの刃幅は３．０ｍｍ以上であり、第１のリファイナーの刃幅は、２．０以下であってよい。このような刃構成によって、所望の刃幅：溝幅の比と、第１段階における高いＳＥＬに寄与するＣＥＬとが得られる。
【００６０】
図４は、所与の微細繊維率レベル又はフィブリル化セルロース品質を実現するのに必要なエネルギーに、プレートパターンと比エッジ負荷が及ぼす作用を示している。一方の曲線は、高いＳＥＬ（４．８Ｊ／ｍ）の後にＳＥＬが低くなる（０．２Ｊ／ｍ）、本発明による２段階方法に由来する。もう一方の第２の曲線は、３段階方法の結果を示しており、この方法では、第１段階で適度なＳＥＬ（１．１Ｊ／ｍ）のみを用いた後、ＳＥＬを低下させていく。第１の曲線では、初期ＳＥＬは、第２段階のＳＥＬの２４倍であり、第２の曲線では、初期ＳＥＬは、第２段階のＳＥＬの約１．７倍に過ぎない。微細繊維率が３５％超の全てのエンドポイントでは、２段階方法は、３段階方法よりも低いエネルギーで、同等のエンドポイントに達し、３段階方法よりも効率的である。
【００６１】
ＣＮＦを含む紙製品と、改良されたその特性
特定の重要な実施形態では、セルロースナノファイバーは、上記のように調製するか、別の方法によって調製するかによらず、繊維長が約０．２ｍｍ〜約０．５ｍｍ、好ましくは約０．２ｍｍ〜約０．４ｍｍであってよい。このようなセルロースナノファイバーを用いて製造した紙製品の特性は改善される。本発明の実施形態によれば、紙の製造に用いるパルプに、特定量のＮＦＣを加える。例えば、乾燥重量基準で繊維の約２％〜約４０％がＮＦＣであってよく、又はいくつかの実施形態では、約５％〜約２５％であってよい。ＮＦＣを加えることで、下記のように、紙製品にいくつかの利点をもたらす。
【００６２】
下記のものを含め、紙の多くの特性を測定することができ、それらを測定した。繊維をリファイニングするほど、表面積は大きくなる傾向があり、繊維長は短くなる傾向がある。これにより、紙の様々な特性が、良い方向又は悪い方向に変化する。リファイニングによって、ある特定の特性が向上する場合、それは、「良い」特性とする。「良い」特性としては、フリーネス、引張強度、空隙度、内部結合力などが挙げられる。しかし、リファイニングよって、特性が低下する場合には、それは、「悪い」特性とする。このような特性としては、収縮と破れが挙げられる。リファイニングの目的の１つは、「悪い」特性よりも「良い」特性の方に強く働きかける、すなわち、「良い」特性／「悪い」特性の比を向上させることである。
【００６３】
フリーネスは、製紙業界における標準的尺度であり、パルプの濾水度としても知られている。フリーネスは、繊維が水を吸液したり又は放出したりする力に関するものである。フリーネスを測定する方法は複数あるが、よく使われる手段の１つは、カナディアンスタンダードフリーネス、すなわちＣＳＦ（Ｔａｐｐｉ標準法Ｔ２２７  ｏｍ−０４（２００４））であり、これは、オーブンで乾燥して、２０Ｃの水１リットルに浸したパルプ３グラムから排出された水の体積（ｍｌ）である（ＣＳＦの値が大きいほど、吸液する水が少ないことを意味する）。フリーネスの代替的尺度は、ショッパーリーグラー（ＳＲ）法（排水速度を測定するものであり、ＳＲの値が小さいほど、吸液する水が少ないことを意味する）と、ウィリアムズ式スローネス（ＷＳ）法（パルプが排出するまでの時間を測定するもので、ＷＳの値が小さいほど、吸液する水が少ないことを意味する）である。これらの各方法の典型的な値の相関表は、ｈｔｔｐ：／／ｗｗｗ．ａｉｋａｗａｇｒｏｕ．ｃｏｍ／ｆｒｅｅｎｅｓｓ−ｃｏｎｖｅｒｓｉｏｎ−ｔａｂｌｅ．ｐｈｐに見ることができる。
【００６４】
未リファイニング広葉樹パルプのＣＳＦは、６００〜５００ｍｌの範囲であり、未リファイニング針葉樹パルプの方が、保水性が低く、そのＣＳＦは、７６０〜７００ｍｌである。繊維をリファイニングすると、繊維の保水性が向上する傾向があり、ＣＳＦは低下する。例えば、非塗工上質紙（ＵＦＳ）グレードの紙（典型的にはコピー紙に使われる）のＣＳＦは、約３００〜４００ｍｌである。これに対して、スーパーカレンダー処理クラフト（ＳＣＫ）及びグラシングレードの紙のように、更に高度にリファイニング又は高密度化した紙は現在、剥離基紙として使用されており、ＣＳＦフリーネスが低く、約１７０〜１００ｍｌの範囲である。
【００６５】
本明細書で使用する場合、「繊維のフリーネス」及び「初期フリーネス」という用語は、いずれかのセルロースナノファイバー（ＣＮＦ）を加える前のパルプ繊維の初期フリーネスを指す。典型的には、それぞれのタイプのパルプ繊維のフリーネスは、その繊維をパルプにブレンドする前に測定する。これに対して、「ヘッドボックスフリーネス」とは、ＣＮＦ、及びいずれかの顔料、バインダー、クレイフィラー、デンプン、又はその他の成分を含め、一緒にブレンドされているパルプ繊維全体のフリーネスを指す。ヘッドボックスフリーネスが大きいほど、形成ウェブから水を速くかつ容易に除去できる。ひいては、これにより、製造速度を向上させたり、エネルギー使用量を軽減したり、又はこれら両方を組み合わせた成果をもたらしたりする機会が得られ、それにより、方法効率が向上する。リファイニング度が低いパルプにＣＮＦを加えると、ヘッドボックスフリーネスをある程度低下させることができるが、リファイニング度が低く、フリーネスの高いパルプを用いることの重要な利点は、作られる紙の寸法安定性と、その他の物理的特性である。その紙は、寸法安定性の向上に加えて、良好な引張強度及び引裂強度と、高い不透明度を示す。
【実施例】
【００６６】
実施例1:
加えるＣＮＦの量を変動させて（乾燥重量基準で約２．５％〜約３０％）ハンドシートを調製し、そのＣＮＦは、微細繊維率約５０％〜微細繊維率約９５％の各種リファイニング度まで、数バッチでリファイニングしたものである。広葉樹（ＨＷ）パルプの繊維のＣＳＦ初期フリーネスが３４０ｍｌであるセルロースパルプの各種ハンドシート（ＨＳ）組成物に関して、初期フリーネス、ヘッドボックスフリーネス、及びフリーネスの低下推移が、図６Ａ及び６Ｂに示されている。図６Ａでは、ＨＳに加えたＣＮＦの量がｘ軸であり、特性（この場合にはＣＳＦ）がＹ軸にとられている。各種曲線は、異なるレベルのＨＳ中ＣＮＦ率（ＣＮＦが約２％〜２０％の範囲）におけるＣＮＦの微細繊維率レベル（９５％、８５％、７７％、６４％、及び５０％）を表している。ＳＷのＣＮＦグラフには、基準曲線は２本あり、一方は、未リファイニングＳＷ（微細繊維率２７％、ＣＳＦ６７１）をＨＷ基材に加えたものであり、第２の基準曲線は、リファイニングＳＷ（微細繊維率３１％、ＣＳＦ２２２）をＨＷ基材に加えたものである。図６Ａには、フリーネスの低下推移が、（１）所与のＨＳ中ＣＮＦ率における、ＣＮＦにおける微細繊維率レベルの向上（縦軸沿いの点）と、（２）所与の微細繊維率（％）における、ＨＳ中ＣＮＦ率（％）のレベルの向上（曲線沿い）の両方と相関していることが示されている。
【００６７】
図６Ｂは、初期ＣＳＦが３４０ｍｌのＨＷ基材パルプと、ＨＷ源及びＳＷ源の両方に由来するＣＮＦであって、グラフに示されているように、濃度がその紙組成物の約２５〜約３０％で変動するとともに、微細繊維率レベルが約９５％〜約６４％と漸増していくＣＮＦとを混合する以外は、図６Ａと同様である。
【００６８】
実施例２：
実施例１と同様に、ハンドシートを調製する。Ｔａｐｐｉ標準法Ｔ４９４  ｏｍ−０１（２００１）に従って、そのハンドシートの引張強度を試験した。図７Ａでは、初期ＣＳＦが３４０ｍｌのＨＷクラフトパルプ基材が、針葉樹繊維のみと混合されている。比較／対照サンプルを高フリーネスレベル（ＣＳＦ６７１ｍｌ）及び低フリーネスレベル（ＣＳＦ２２２ｍｌ）までリファイニングした。５つの試験ＣＮＦサンプルを微細繊維率５０％〜微細繊維率９５％の範囲でリファイニングし、約２．５％〜約２５％の割合で基材に加えた。フリーネスが非常に高いパルプは、あまり結合せず、引張強度を容易には示さない。図７Ｂは、初期ＣＳＦが３４０ｍｌのＨＷ基材パルプと、ＨＷ源及びＳＷ源の両方に由来するＣＮＦであって、グラフに示されているように、濃度がその紙組成物の約２．５〜約３０％で変動するとともに、微細繊維率レベルが約９５％〜約６４％と漸増していくＣＮＦとを混合する以外は、図７Ａと同様である。ＣＮＦ濃度とＣＮＦの微細繊維率レベル（％）が向上するのに応じて、ハンドシートの引張強度は向上する。
【００６９】
実施例３：
実施例１と同様に、ハンドシートを調製する。ガーレー空隙度（又はガーレー密度）は、紙の通気性の尺度であり、標準圧力条件下で、単位面積（１平方インチ＝６．４ｃｍ２）の１枚の紙に所与の体積の空気（１００ｃｃ）を通すのに必要な時間（秒）を指す。（Ｔａｐｐｉ  Ｔ４６０を参照のこと。）この数値が高いほど、空隙度が小さくなる。塗工とサイジングによって、空隙度に影響を及ぼすことができるが、ガーレー空隙度の値が少なくとも約３００秒、少なくとも約４００秒、少なくとも約５００秒、少なくとも約６００秒、少なくとも約８００秒、又は少なくとも約１０００秒となるように、剥離グレード用の未サイジング及び未塗工の紙基材が望ましい。
【００７０】
図８に示されているように、パルプＨＳ基材のガーレー空隙度は、約２５であり、グラフに示されているように、微細繊維率（％）が様々であり（９４％、８５％、７７％、６４％、及び５０％）、濃度も様々である（約２％〜約２５％）ＣＮＦ含有サンプルでは、ガーレー空隙度は向上する（空隙度は低下する）。上記と同様に、2つの参照標準物が示されている。
【００７１】
実施例４：
平滑度は、繊維シートの表面の平坦性又は粗さの尺度である。この特性の尺度の１つは、表面変動（例えば頂点から底部まで）をマイクロメートル（μｍ）単位で測定するパーカープリントサーフ（ＰＰＳ）である。滑らかな表面ほど、変動が小さく、ＰＰＳの値が小さい。Ｔａｐｐｉ標準法Ｔ−５５５（ｏｍ  ２０１０）には、この尺度が詳細に説明されている。別の粗さ尺度は、シェフィールド試験であり、この試験は、ＰＰＳ試験と類似のエアリーク試験である。図９に示されているように、微細繊維率（％）が様々であり（９４％、８５％、７７％、６４％、及び５０％）、濃度も様々である（約２％〜約２５％）ＣＮＦ含有サンプルでは、シェフィールド粗さは、チャートに示されているように、約１３０という初期レベル（ＨＷパルプ基材）から低下した。上記と同様に、２つの参照標準物が示されている。
【００７２】
実施例５：
実施例１と同様に、ハンドシートを調製する。寸法安定性とは、紙葉が経時的に寸法を保持する力を指す。この特性は、湿度（周囲水分）に大きく依存する。繊維は、水分の吸収によって、１５〜２０％も膨潤する傾向があるからである。どんな紙も、水分含有量が増えると膨張し、水分含有量が減ると収縮するが、変化の速度と程度は、紙によって異なる。寸法安定性は「良い」特性であるが、典型的には、Ｔａｐｐｉ標準法Ｔ４７６  ｏｍ−１１（２０１１）に記載されているように、逆に「悪い」特性、すなわち、長さ又は幅の寸法の収縮率（初期値に対する割合として表す）を測定する。ＳＣＫ及びグラシン剥離紙のように、リファイニングが高度なパルプから作られた紙ほど、水分を吸収しやすく、それにより、収縮及びカールしやすい傾向がある。理想的には、収縮率は約１５％未満であるべきであるが、収縮率の現実的な目標は、下記の表Ａの製造実行データによって示されているように、パルプのリファイニングレベルによって変動する。この表には、リファイニングレベルが高い紙の方がいかに収縮しやすいかが示されている。
【００７３】
【表２】
0006622219.tif 000003
【００７４】
寸法安定性は、図１０にも示されている。上記のように、ＣＮＦの追加量が変動するのに応じて、収縮率が向上した。
【００７５】
実施例６：
実施例１と同様に、ハンドシートを調製する。Ｔａｐｐｉ  Ｔ５６９  ｐｍ−００（２０００）には、紙の繊維を結合した状態に保つ結合強度の尺度として、内部結合強度を試験する手順が記載されており、この手順では、衝撃により回転して、１枚の紙を裂開させるように引っ張っるヒンジ装置の使用を伴う。図１１には、ＣＮＦをＨＷ紙パルプ基材に加えると、内部結合強度が向上することが示されている。
【００７６】
実施例７：
広葉樹クラフト８５％と針葉樹クラフトパルプ１５％のブレンドとして、サッピ・ファイン・ペーパーズ・ノースアメリカ製のシナジーグレードの針葉樹晒クラフトパルプを、非塗工上質紙（ＵＦＳ）の規格に適合するように、ＰＦＩラボリファイナーにて４０００回転でリファイニングした。この完成紙料（ＳＣＦ２９５）を対照としてハンドシートにした。試験サンプルには、TechPap Morphi Fiber Analyzerによって測定した場合に微細繊維率（長さ加重平均）が９０％になるようにリファイニングしたＣＮＦを１００ｐｐｔ（５％）加え、この完成紙料（ＣＳＦ１０２）も、ハンドシートにした。表Ｂに、対照と試験シートの「良い」特性と「悪い」特性のいくつかが示されているとともに、良い特性の悪い特性に対する比率の算出値のいくつかも示されている。
【００７７】
【表３】
0006622219.tif 000004
【００７８】
上記の実施例から、「良い」特性（空隙度及び引張強度）の多くは、「悪い」特性（収縮率及び裂開力）と比べて大きな影響を受けることが分かる。良い特性の悪い特性に対する比率は、空隙度の比率については非常に高く、引張強度の比率に関しては、混沌としているが、引張強度の裂開力に対する比率は、やや向上する。
【００７９】
本発明の各種態様及び実施形態に関する上記の説明は、例示及び説明目的で示されている。全ての実施形態を網羅したり、又は開示した具体的な態様に本発明を限定したりすることは意図されていない。上記の教示に鑑み、明らかな修正形態又は変形形態が可能であり、そのような修正形態及び変形形態も、公正に合法的に公平に与えられる幅に従って解釈された添付の請求項によって定められた本発明の範囲内に入れることができる。
【図１】
0006622219.tif 000005
【図２】
0006622219.tif 000006
【図３】
0006622219.tif 000007
【図４】
0006622219.tif 000008
【図５】
0006622219.tif 000009
【図６Ａ】
0006622219.tif 000010
【図６Ｂ】
0006622219.tif 000011
【図７Ａ】
0006622219.tif 000012
【図７Ｂ】
0006622219.tif 000013
【図８】
0006622219.tif 000014
【図９】
0006622219.tif 000015
【図１０】
0006622219.tif 000016
【図１１】
0006622219.tif 000017